실시 예 1 과 마찬가지 로 , 금속 입자 에 는 평균 입경 1 . 4 ㎛ 의 구 형상 Ag 입자 를 이용 하 고 , 수지 바인더 에 는 에틸 셀룰로오스 를 이용 하 며 , 용제 에 는 부틸 카르 비 톨 아세테이트 를 이용 하 여 Ag 계 전극 용 페이스트 를 제작 했 다 . 또한 G 16 의 글래스 조성물 에 는 , 평균 입경 3 . 0 ㎛ 이하 의 분쇄 분 을 이용 했 다 .